순수 975 . 5 g 에 제조 예 1 에서 얻 은 유기 폴리 실록 산 12 . 5 g 을 넣 고 상온 에서 교반 하 였 다 . 여기 에 카프로락탐 으로 봉쇄 된 ( Blocked ) 디 이 소시아 네이트 를 12 g 넣 고 교반 하 여 접착 조성물 을 얻 은 후 , 연사 된 폴리에틸렌 테레프탈 레이트 섬유 ( 1500 d / 384 f ) 를 제조 된 접착 조성물 에 함침 하 였 다 . 이 때 의 섬유 에 대한 장력 은 각각 1 . 37 g / 데니어 가 되 도록 유지 하 였 고 , 함침 된 섬유 의 접착 조성물 통과 속도 는 60 내지 80 m / 분 을 유지 하 였 다 . 상기 접착 조성물 을 통과 한 섬유 는 건조 및 열처리 과정 을 거친 후 , 다시 20 % RFL 접착제 용액 ( 2 차 처리 액 ) 에 함침 하 고 , 150 ℃ 의 온도 에서 건조 하 고 , 235 ℃ 의 온도 에서 안정 화 함 으로써 타이어 보강 용 딥 코 오드 를 제조 하 였 다 .